押出しソリッド本体を備えてなる酸化触媒であって、前記押出しソリッド本体が、10100重量の少なくとも1つのバインダ/マトリックス成分、590重量のゼオライト、非ゼオライトモレキュラーシーブ又はこれらのうち2つ以上の混合物、及び080重量の選択的に安定化したセリアを含んでなり、前記触媒が、少なくとも1つの貴金属と少なくとも1つの非貴金属を選択的に含んでなり、i前記少なくとも1つの貴金属の大部分が、前記押出しソリッド本体の表面に位置してなり、ii前記少なくとも1つの貴金属が、前記押出しソリッド本体の表面上の1つ以上のコーティング層に収容されてなり、iii前記少なくとも1つの金属が、前記押出しソリッド本体の全体に渡って存在し、前記押出しソリッド本体の表面には更に高い濃度で存在してなり、iv少なくとも1つの金属が、前記押出しソリッド本体の全体に渡って存在し、前記押出しソリッド本体表面上の1つ以上のコーティング層に収容されてなり、及びv少なくとも1つの金属が、前記押出しソリッド本体の全体に渡って存在し、前記押出しソリッド本体の表面に更に高い濃度で存在し、及び前記押出しソリッド本体の表面上の1つ以上のコーティング層に収容されてなる、酸化触媒。前記少なくとも1つの金属が、a前記ソリッド本体全体に渡って、b前記押出しソリッド本体の表面に更に高い濃度で、c前記押出しソリッド本体の表面の1つ以上のコーティング層に収容され、のそれぞれによって存在してなり、前記少なくとも1つの金属が、前記iii、前記iv及び前記vにおいて、他の位置に存在する少なくとも1つの金属と異なる、請求項1に記載の酸化触媒。前記少なくとも1つの非貴金属が、ゼオライトモレキュラーシーブ成分、非ゼオライトモレキュラーシーブ成分又は前記ゼオライトモレキュラーシーブ成分と前記非ゼオライトモレキュラーシーブ成分の少なくとも1つと混合物として結合される、請求項1又は2に記載の酸化触媒。前記押出しソリッド本体が、前記ゼオライトモレキュラーシーブ成分、前記非ゼオライトモレキュラーシーブ成分又は前記ゼオライトモレキュラーシーブ成分と前記非ゼオライトモレキュラーシーブ成分のうちの少なくとも1つと混合物として結合される少なくとも1つの第1金属と、前記ゼオライトモレキュラーシーブ成分、前記非ゼオライトモレキュラーシーブ成分のうちの少なくとも1つと混合物として結合される少なくとも1つの第2金属とを含んでなる、請求項3に記載の酸化触媒。前記ゼオライトモレキュラーシーブ、非ゼオライトモレキュラーシーブ又はこれらのうち2つ以上の混合物で2つのモレキュラーシーブ成分と結合されている前記少なくとも1つの非貴金属が、Fe、Cu、Ce、Hf、La、Mn、V又はこれらのうち2つ以上の混合物からなる群より選択される、請求項3又は4に記載の酸化触媒。前記ゼオライトモレキュラーシーブ成分、非ゼオライトモレキュラーシーブ成分又は前記ゼオライトモレキュラーシーブ成分と前記非ゼオライトモレキュラーシーブ成分と結合されている少なくとも1つの金属の全体金属成分が、前記混合物で01~20重量である、請求項3~5の何れか一項に記載の酸化触媒。前記少なくとも1つの金属が、前記少なくとも1つの金属の大部分が前記押出しソリッド本体の表面に位置し、前記押出しソリッド本体の表面上の1つ以上のコーティング層に、又は前記押出しソリッド本体の表面に更に高い濃度で存在し、VIII族遷移金属、IB族遷移金属、ランタナイド金属及びこれらのうち2つ以上の混合物からなる群より選択される、請求項1~6の何れか一項に記載の酸化触媒。前記少なくとも1つの貴金属が、Pt、Pd、Au、Ag、Ir、Ru、Rh及びOsからなる群より選択される、請求項7に記載の酸化触媒。前記ランタナイド金属が、La、Pr及びCeから選択される、請求項7に記載の酸化触媒。前記押出しソリッド本体の表面に位置する少なくとも1つの金属の大部分で、前記押出しソリッド本体上の1つ以上のコーティング層で、又は前記押出しソリッド本体の表面上に更に高い濃度で存在する全体金属成分が、01~30重量である、請求項7、8又は9に記載の酸化触媒。10100重量のコーディエライト、窒化物、炭化物、ホウ化物、合金、リチウムアルミノ珪酸塩、選択的にドーピングされたアルミナ、シリカソース、チタニア、ジルコニア、チタニアジルコニア、ジルコン及びこれらのうち2つ以上の混合物、080重量のスピネル、それぞれが1つ以上の金属を選択的に含有する、590重量のゼオライトモレキュラーシーブ、非ゼオライトモレキュラーシーブ又はこれらのうち2つ以上の混合物、080重量の選択可能な安定化したセリア、及び025重量の無機繊維を含んでなる、請求項1~11の何れか一項に記載の酸化触媒。前記押出しソリッド本体が、基本的に、10100重量のコーディエライト、窒化物、炭化物、ホウ化物、合金、リチウムアルミノ珪酸塩、スピネル、選択的にドーピングされたアルミナ、シリカソース、チタニア、ジルコニア、チタニアジルコニア、ジルコン及びこれらのうち2つ以上の混合物、それぞれが1つ以上の金属を選択的に含有する、5090重量のゼオライトモレキュラーシーブ、非ゼオライトモレキュラーシーブ又はこれらのうち2つ以上の混合物、及び025重量の無機繊維からなる、請求項11に記載の酸化触媒。前記押出しソリッド本体が、基本的に、10100重量のコーディエライト、窒化物、炭化物、ホウ化物、合金、リチウムアルミノ珪酸塩、選択的にドーピングされたアルミナ、スピネル、シリカソース、チタニア、ジルコニア、チタニアジルコニア、ジルコン及びこれらのうち2つ以上の混合物、それぞれが1つ以上の金属を選択的に含有する、550重量のゼオライトモレキュラーシーブ、非ゼオライトモレキュラーシーブ又はこれらのうち2つ以上の混合物、2080重量の選択的に安定化したセリア、及び025重量の無機繊維からなる、酸化触媒。フロースルー構造の押出しソリッド本体を備えてなり、前記押出しソリッド本体が、基本的に、1570重量のコーディエライト、窒化物、炭化物、ホウ化物、合金、リチウムアルミノ珪酸塩、スピネル、選択的にドーピングされたアルミナ、チタニア、ジルコニア、チタニアジルコニア、ジルコン及びこれらのうち2つ以上の混合物、020重量のシリカソース、それぞれが1つ以上の金属を選択的に含有する、5081重量のゼオライトモレキュラーシーブ、非ゼオライトモレキュラーシーブ又はこれらのうち2つ以上の混合物、及び020重量の無機繊維からなり、前記押出しソリッド触媒が、支持されたPt、Pd、Au、PtとPd、Pd及びAuを含む第1の内部層、支持されたPt、Pd、Au、PtとPd、Pd及びAuを含む第2の外部触媒層でコーティングされ、前記内部層と前記外部層に存在する前記金属が同一である場合に、前記金属含有量が、前記内部層で前記外部層と異なる、請求項1~11の何れか一項に記載の酸化触媒。請求項1~11の何れか一項による触媒媒煙であって、ウォールフローフィルタ構造の押出しソリッド本体を備えてなり、前記押出しソリッド本体が、基本的に15~70重量のコーディエライト、窒化物、炭化物、ホウ化物、合金、リチウムアルミノ珪酸塩、スピネル、選択的にドーピングされたアルミナ、チタニア、ジルコニア、チタニアジルコニア、ジルコン及びこれらのうち2つ以上の混合物、020重量のシリカソース、それぞれが1つ以上の金属を選択的に含有する2080重量のゼオライトモレキュラーシーブ、非ゼオライトモレキュラーシーブ又はこれらのうち2つ以上の混合物、2080重量の選択的に安定化したセリア、及び020重量の無機繊維からなり、前記押出しソリッド触媒本体が、支持された少なくとも1つの貴金属及びこれらのうち2つ以上の貴金属の組み合わせを含む1つ以上の層でコーティングされてなる、触媒媒煙フィルタ。ウォールフローフィルタ形態を有してなる、請求項1~15の何れか一項による触媒。前記ウォールフローフィルタの孔隙率が、3080である、請求項16に記載の触媒。前記少なくとも1つのバインダ/マトリックス成分が、コーディエライト、窒化物、炭化物、ホウ化物、合金、リチウムアルミノ珪酸塩、スピネル、選択的にドーピングされたアルミナ、シリカソース、チタニア、ジルコニア、チタニアジルコニア、ジルコン及びこれらのうち2つ以上の混合物からなる群より選択される、請求項1~17の何れか一項に記載の酸化触媒。前記スピネルが、MgAl2O4であるか、前記MgがCo、Zr、Zn又はMnからなる群よりの金属により部分的に置換される、請求項1~18の何れか一項に記載の酸化触媒。前記シリカソースが、シリカ、シリカゾル、石英、溶融又は無定形シリカ、珪酸ナトリウム、無定形アルミノ珪酸塩、アルコキシシラン、シリコン樹脂バインダ、クレー、タルク又はこれらのうち2つ以上の混合物からなる群より選択される、請求項18又は19に記載の酸化触媒。前記クレーが、フラー土、セピオライト、ヘクトライト、スメクタイト、カオリン及びこれらのうち2つ以上の混合物から選択される、請求項20に記載の酸化触媒。前記無機繊維が、炭素繊維、ガラス繊維、金属繊維、ホウ素繊維、アルミナ繊維、シリカ繊維、シリカアルミナ繊維、炭化珪素繊維、チタン酸カリウム繊維、ホウ酸アルミニウム繊維及びセラミック繊維からなる群より選択される、請求項18~21の何れか一項に記載の酸化触媒。前記ゼオライトモレキュラーシーブ又は非ゼオライトモレキュラーシーブが、下記フレームワーク形態のコード:国際ゼオライト協会の構造委員会により定義されたABW、AEL、AET、AFG、AFI、AFO、AFR、AFS、AFY、AHT、AST、ASV、ATN、ATO、ATS、ATV、AWO、AWW、BCT、BEA、BEC、BIK、BOF、BOG、BPH、BRE、BSV、CAN、CAS、CFI、CGF、CGS、CHI、CLO、CON、CZP、DAC、DFO、DOH、DON、EMT、EON、ETR、EUO、EZT、FAR、FAU、FER、FRA、GIU、GME、GON、HEU、IFR、IMF、ITH、ITR、IWS、IWV、IWW、JBW、JRY、LIO、LIT、LOS、LOV、LTF、LTL、LTN、MAR、MAZ、MEI、MEL、MEP、MFI、MFS、MOR、MOZ、MRE、MSE、MOS、MTF、MTN、MTT、MTW、MWW、NAB、NAT、NES、NON、NPO、OBW、OFF、OSI、OSO、PAR、PON、RON、RRO、RSN、RTE、RUT、RWR、RWY、SAO、SAS、SBE、SBS、SBT、SFE、SFF、SFG、SFH、SFN、SFO、SFS、SGT、SOD、SOF、SOS、SSF、SSY、STF、STI、STO、STT、STW、SVR、SZR、TER、TOL、TON、TUN、UOS、UOZ、USI、UTL、VET、VFI、VSV、WEI又はWEN及びこれらのうち2つ以上の混合物、から選択されてなる、請求項1~22の何れか一項に記載のNOx吸収剤触媒。前記ゼオライトモレキュラーシーブ又は前記非ゼオライトモレキュラーシーブが、フレームワーク形態のコードBEA、FER、MFI又はこれらのうち2つ以上の混合物を含んでなる、請求項23に記載の酸化触媒。前記ゼオライトモレキュラーシーブが、10以上のシリカアルミナ比を有するアルミナ珪酸塩である、請求項1~24の何れか一項に記載の酸化触媒。前記ゼオライトモレキュラーシーブ又は前記非ゼオライトモレキュラーシーブが、1つ以上の置換フレームワーク金属を含有する同形体である、請求項23~25の何れか一項に記載の酸化触媒。前記ゼオライトモレキュラーシーブ又は非ゼオライトモレキュラーシーブが、そのフレームワークにFeを含むBEAである、請求項26に記載の酸化触媒。前記非ゼオライトモレキュラーシーブが、リン酸アルミニウムである、請求項23に記載の酸化触媒。前記セリアが、前記セリアの熱安定性を増加させるために、少なくとも1つの非セリウム成分で安定化される、請求項1~28の何れか一項に記載の酸化触媒。請求項1~29の何れか一項による酸化触媒を製造する方法であって、粉末の出発物質を混合してソリッド押出し本体を形成し、前記粉末の出発物質が、少なくとも1つのバインダ/マトリックス成分又はこれの1つ以上の前駆体、少なくとも1つの金属に結合されるゼオライトモレキュラーシーブ、非ゼオライトモレキュラーシーブ又はこれらのうち2つ以上の混合物、選択的に安定化したセリア、及び選択的な少なくとも1つの金属化合物、選択的な無機繊維、選択的に添加された有機補助剤であり、少なくとも1つの金属の金属塩を選択的に含有する酸又はアルカリ水溶液でプラスチック化合物内に混合物を形成するように、混合及び/又は混練を通じて処理し、前記混合物を触媒本体に押し出し、前記触媒本体を乾燥させ、ソリッド押出し本体を形成するために焼成し、前記ソリッド押出し本体が、10100重量の少なくとも1つのバインダ/マトリックス成分、及び590重量のゼオライトモレキュラーシーブ、非ゼオライトモレキュラーシーブ又はこれらのうち2つ以上の混合物、及び080重量の選択的に安定化したセリア、及び少なくとも1つの金属を選択的に含有するように前記出発物質の比率を選択し、前記ソリッド押出し本体の表面を少なくとも1つの貴金属で含浸及び/又は少なくとも1つの貴金属を含む少なくとも1つのコーティング層で前記ソリッド押出し本体の表面をコーティングすることを含んでなる、製造方法。固定型発生源車両の内燃機関からの排気ガスを処理するための方法であって、前記排気ガスを請求項1~29の何れか一項による酸化触媒と接触させることを含んでなる、方法。請求項1~29の何れか一項による酸化触媒を備えてなる、内燃機関用排気システム。内燃機関及び請求項32による排気システムを備えてなる、車両。